(57)【特許請求の範囲】
【請求項１】
負極と、正極と、セパレータと、非水電解質と、を備え、
前記負極が、負極集電体と、前記負極集電体の表面に支持された負極活物質と、を備え、
前記負極活物質が、粒子表層部に結晶領域と非晶質領域とを有する黒鉛粒子を含み、
前記黒鉛粒子は、前記結晶領域にベーサル面と、炭素六角網平面の末端同士がループ状に連結した閉塞部と、を有しており、
前記閉塞部の積層数は、実質的に、前記炭素六角網平面のｃ軸方向において１または２であり、
前記非水電解質が、プロピレンカーボネートを含む非水溶媒と、前記非水溶媒に溶解された溶質と、を含む、非水電解質二次電池。
【請求項２】
前記黒鉛粒子が、鱗片状黒鉛粒子に球形化処理を施して得られる、請求項１に記載の非水電解質二次電池。
【請求項３】
前記閉塞部の先端の接線が、前記黒鉛粒子の表面の法線と一致する、請求項１または２に記載の非水電解質二次電池。
【請求項４】
前記黒鉛粒子は、電子スピン共鳴分析によるスペクトルにおいて、磁場強度３３５０ガウスおよびその近傍に非対称なピークを有する、請求項１〜３のいずれかに記載の非水電解質二次電池。
【請求項５】
前記黒鉛粒子は、嵩密度が０．４ｇ／ｃｍ3以上０．６ｇ／ｃｍ3以下であり、タッピング処理を１０００回施したときのタップ密度が０．８５ｇ／ｃｍ3以上０．９５ｇ／ｃｍ3以下であり、ＢＥＴ比表面積が５ｍ2／ｇを上回り６．５ｍ2／ｇ以下である、請求項１〜４のいずれかに記載の非水電解質二次電池。
【請求項６】
前記黒鉛粒子は、六方晶構造を示す領域と菱面体構造を示す領域との総和に対し、菱面体晶構造を示す領域の割合が、２１％以上３５％以下である、請求項１〜５のいずれかに記載の非水電解質二次電池。
【請求項７】
前記非水溶媒の総量に対し、前記プロピレンカーボネートの占める割合が３０〜６０重量％である、請求項１〜６のいずれかに記載の非水電解質二次電池。
【発明の詳細な説明】
【技術分野】
【０００１】
本発明は、非水電解質二次電池に関し、詳しくは、非水電解質二次電池用の負極活物質の改良に関する。
【背景技術】
【０００２】
リチウムイオン電池に代表される非水電解質二次電池の非水電解質は、非水溶媒と、非水溶媒に溶解された溶質とを含む。非水溶媒には、一般にカーボネートが用いられる。なかでも、エチレンカーボネート（ＥＣ）は、炭素材料などの負極活物質に対して不活性であり、幅広い酸化還元電位において電気化学的に安定である。このため、ＥＣは、充放電反応の媒体として良好であるが、融点が高く、室温で固体であることから、単独で使用できない。プロピレンカーボネート（ＰＣ）は、誘電率が高く、融点が低く、幅広い酸化還元電位において電気化学的に安定であるが、負極材料が黒鉛である場合において、充電時に分解される。
【０００３】
そこで、黒鉛との相互作用によるＰＣの分解を抑制するために、黒鉛などの炭素材料の改良が提案されている。特許文献１には、鱗片状の天然黒鉛粒子から構成され、表面にポリウロニドを基本構造とする水溶性高分子が吸着または被覆された黒鉛粒子が記載されている。特許文献２には、プロパンなどの炭化水素の熱分解物を表面に堆積させて形成された非晶質炭素層を備える炭素材料が記載されている。特許文献３には、負極材料として易黒鉛化性炭素材料が挙げられている。また、特許文献４には、炭素六角網平面の末端同士がループ状に連結され、閉塞部を生成した黒鉛粒子が記載されている。
【先行技術文献】
【特許文献】
【０００４】
【特許文献１】特開２００２−２３１２４１号公報
【特許文献２】特開平１１−３１４９９号公報
【特許文献３】特開２００７−１０３２４６号公報
【特許文献４】特開２００２−７５３６２号公報
【発明の概要】
【発明が解決しようとする課題】
【０００５】
しかしながら、特許文献１に記載の黒鉛粒子は、表面の水溶性高分子層によってハイレート充放電特性が低下する。しかも、特許文献１に記載の黒鉛粒子や、特許文献２に記載の炭素材料では、表面の水溶性高分子層や非晶質炭素層が、負極作製時の圧延処理によって、あるいは充放電を繰り返すことによって剥離し、ＰＣの分解を抑制する効果が損なわれるおそれがある。特許文献３に記載の易黒鉛化性炭素材料は、結晶性が低い材料であることから、高容量の非水電解質二次電池を得る上で不利である。
【０００６】
従来の黒鉛粒子は、通常、粒子表面にエッジ面が現れている箇所が多数存在しており、隣接する炭素六角網平面間の間隙も粒子表面に多数現れている。ここで、エッジ面とは、ベーサル面に対して垂直な面をいう。ＰＣは、黒鉛粒子のエッジ面で分解されることから、従来の黒鉛粒子では、充電時にＰＣを分解するという不具合が顕著に現れる。一方、図２および図６に示すように、特許文献４に記載の黒鉛粒子における閉塞部１６は、典型的に３〜７層程度の炭素六角網平面によって形成される。１つの閉塞部１６においては、粒子表面１４に炭素六角網平面１３間の間隙が現れていない。しかしながら、黒鉛粒子の表面１４にエッジ面が現れている箇所が多くなるほど、隣接する閉塞部１６間の間隙部１８の数も多くなる。ＰＣは、隣接する閉塞部１６間の間隙部１８においても分解されることから、単に閉塞部１６を形成させる処理を施したとしても、黒鉛粒子とＰＣとの反応を抑制することは困難である。
【０００７】
本発明は、上記技術的課題を解決し、ＰＣの分解が抑制された高容量の非水電解質二次電池および負極を提供することを目的とする。
【課題を解決するための手段】
【０００８】
本発明の一局面の非水電解質二次電池は、負極と、正極と、セパレータと、非水電解質と、を備え、上記負極が、負極集電体と、負極集電体の表面に支持された負極活物質と、を備え、上記負極活物質が、粒子表層部に結晶領域と非晶質領域とを有する黒鉛粒子を含み、上記黒鉛粒子は、上記結晶領域にベーサル面と、炭素六角網平面の末端同士がループ状に連結した閉塞部と、を有しており、上記閉塞部の積層数は、実質的に、上記炭素六角網平面のｃ軸方向において１または２であり、上記非水電解質が、プロピレンカーボネートを含む非水溶媒と、上記非水溶媒に溶解された溶質と、を含む。
【０００９】
この負極に負極活物質として含まれる黒鉛粒子は、結晶領域における粒子表面で、ベーサル面が現れているか、あるいは、炭素六角網平面の末端同士がループ状に連結した閉塞部が現れている。さらに、結晶領域における粒子表面に現れている閉塞部の数（積層数）は、実質的に、炭素六角網平面のｃ軸方向で１または２である。それゆえ、上記黒鉛粒子は、粒子表面に現れている炭素六角網平面間の間隙が、従来の黒鉛粒子に比べて極めて少なくなっており、その結果、ＰＣに対する反応性が低く、充電時におけるＰＣの分解が抑制される。
【００１０】
また、上記黒鉛粒子は、表層部に非晶質領域を有しており、この非晶質領域においては、ＰＣの分解が抑制される。しかも、この非晶質領域は、粒子の表層部に形成されるものであり、もともと結晶であった領域が変化して生成されたものである。よって、黒鉛粒子自体は、単一の粒子である。このため、上記黒鉛粒子は、負極作製時に圧延処理が施されたり、充放電が繰り返されたりしても、非晶質領域が黒鉛粒子から剥離するといった事態を生じることがない。それゆえ、上記黒鉛粒子を用いることによって、ＰＣの分解を抑制する効果が経時的に低下することを抑制できる。
【００１１】
さらに、上記黒鉛粒子の結晶領域における粒子表面には、隣接する閉塞部間の間隙が現れている。このため、黒鉛粒子内へのリチウムイオンの吸蔵および黒鉛粒子からのリチウムイオンの放出が可能である。しかも、上記黒鉛粒子は、本来、結晶性の高い黒鉛粒子からなっており、粒子内部において、高い結晶性が維持されている。このため、大きな放電容量を得ることができる。
それゆえ、上記の非水電解質二次電池は、ＰＣの分解が抑制されており、かつ、高容量である。
【００１２】
上記黒鉛粒子は、鱗片状黒鉛粒子に球形化処理を施したものであることが好ましい。球形化処理を施すことによって、鱗片状黒鉛粒子の表層部において、結晶領域の一部が変化して、非晶質領域を生成する。
【００１３】
上記黒鉛粒子においては、閉塞部の先端の接線が、黒鉛粒子の表面の法線と一致する。上記黒鉛粒子は、ベーサル面が結晶領域の粒子表面を形成している。さらに、このベーサル面を形成する炭素六角網平面の末端は、ループ状に連結した閉塞部を形成している。閉塞部の先端における接線は、本来、ベーサル面の法線と一致するものであることから、閉塞部の先端における接線と、黒鉛粒子の表面の法線とは、互いに一致する。
【００１４】
上記黒鉛粒子は、電子スピン共鳴（ＥＳＲ）分析によるスペクトルにおいて、磁場強度３３５０ガウスおよびその近傍に非対称なピークを有することが好ましい。この非対称なピークは、さらに好ましくは、３３５０ガウスおよびその近傍に中心を有し、３３００ガウスおよびその近傍にショルダーを有し、ピーク中心よりも低磁場側でブロードかつ強度が小さく、ピーク中心よりも高磁場側でナローかつ強度が大きい。
【００１５】
ＥＳＲ分析は、粒子表面の電子状態を反映したスペクトルを与える。黒鉛のように、ベーサル面とエッジ面とが明確に分かれた構造を有している場合には、ベーサル面の不対電子が磁場中で共鳴する。このため、従来の黒鉛粒子は、ＥＳＲの信号強度が極めて大きく現れる（図４の（ｂ）参照）。一方、非晶質炭素層が黒鉛の粒子表面を被覆している場合には、粒子表面においてベーサル面が不明確であって、不対電子の存在確率が低くなる。具体的に、比較例２において後述する複層黒鉛では、信号強度がほとんど認められない（図４の（ｃ）参照）。
【００１６】
これに対し、上記黒鉛粒子のＥＳＲスペクトルは、上述のとおり、磁場強度３３５０ガウスおよびその近傍に非対称なピークを有している。このピークは、ピーク中心よりも低磁場側でブロードかつ強度が小さく、ピーク中心よりも高磁場側でナローかつ強度が大きい。さらに、このピークは、ピークの中心である約３３５０ガウスよりも磁場強度が低い領域（概ね３３００ガウス程度）において、ショルダーピークを有している。このショルダーピークは、黒鉛粒子の内部に、ベーサル面間での不対電子の共鳴構造が多く残っていることに由来すると考えられる。
【００１７】
上記非水電解質二次電池において、黒鉛粒子は、嵩密度が０．４ｇ／ｃｍ3以上０．６ｇ／ｃｍ3以下であり、タッピング処理を１０００回施したときのタップ密度が０．８５ｇ／ｃｍ3以上０．９５ｇ／ｃｍ3以下であり、ＢＥＴ比表面積が５ｍ2／ｇを上回り６．５ｍ2／ｇ以下であることが好ましい。
【００１８】
上記非水電解質二次電池において、黒鉛粒子は、菱面体構造を示す領域と六方晶構造を示す領域との総和に対し、菱面体晶構造を示す領域の割合が、２１％以上３５％以下であることが好ましい。
【００１９】
黒鉛粒子の層状構造は、一般に、３層で１単位を構成する菱面体晶構造（３Ｒ）と、２層で１単位を構成する六方晶構造（２Ｈ）とを有している。従来の黒鉛粒子では、粒子中における菱面体晶構造を示す領域（３Ｒ）と、六方晶構造を示す領域（２Ｈ）との総和に対する３Ｒの比率［（３Ｒ）／（（３Ｒ）＋（２Ｈ））×１００］が、概ね２０％未満である。
【００２０】
これに対し、上記黒鉛粒子は、粒子中に結晶領域と非晶質領域とを有しており、粒子中における３Ｒと２Ｈとの総和に対する３Ｒの比率（％）が上記範囲を満たしている。この黒鉛粒子は、ＰＣに対する反応性が低く、充電時におけるＰＣの分解を抑制することができる。しかも、黒鉛粒子と非水電解質との過剰な反応を抑制することができ、ＰＣ以外の非水溶媒の分解やリチウム塩などの溶質の変性を抑制できる。
【００２１】
上記非水電解質二次電池において、非水溶媒の総量に対してプロピレンカーボネートの占める割合が３０〜６０重量％であることが好ましい。
【発明の効果】
【００２２】
本発明によれば、負極活物質として黒鉛粒子を用いているにもかかわらず、ＰＣの分解を抑制することができる。また、本発明の非水電解質二次電池は、黒鉛粒子の結晶性が高いことから、高容量である。
【図面の簡単な説明】
【００２３】
【図１】非水電解質二次電池の負極に含まれる黒鉛粒子の外観図である。
【図２】実施形態における黒鉛粒子の粒子表層部を模式的に示す断面図である。
【図３】実施例１の黒鉛粒子の透過型電子顕微鏡（ＴＥＭ）写真である。
【図４】黒鉛粒子のＥＳＲスペクトルであって、（ａ）は実施例に用いた黒鉛粒子のスペクトルであり、（ｂ）は従来の黒鉛粒子のスペクトルであり、（ｃ）は表面が非晶質炭素で被覆された黒鉛粒子のスペクトルである。
【図５】実施形態における非水電解質二次電池の一部切欠き正面図である。
【図６】従来の非水電解質二次電池に含まれる黒鉛粒子の粒子表層部を模式的に示す断面図である。
【図７】比較例２の複層黒鉛のＴＥＭ写真である。
【発明を実施するための形態】
【００２４】
本実施形態の非水電解質二次電池において負極活物質として用いられる黒鉛粒子は、例えば、鱗片状黒鉛粒子に球形化処理を施すことによって得られる。
図１および図２を参照して、この黒鉛粒子１０は、粒子表層部に結晶領域１１と非晶質領域１２とを有する単一の粒子である。黒鉛粒子１０は、鱗片状黒鉛粒子を球形化したものであることから、炭素六角網平面１３の積層構造が、粒子内で褶曲した状態となっている。また、このことにより、粒子表面１４には、比較的広い範囲でベーサル面１５が現れる。粒子表面１４にベーサル面１５が現れている部分では、ＰＣの分解が生じない。
【００２５】
黒鉛粒子１０の結晶領域１１における粒子表面１４には、炭素六角網平面１３の末端同士がループ状に連結して形成された閉塞部１６も現れている。閉塞部１６は、隣接する炭素六角網平面１３間の間隙が閉じられた状態となっているため、この閉塞部１６においても、ＰＣの分解が生じない。粒子表面１４に現れている閉塞部１６の積層数は、実質的に、炭素六角網平面１３のｃ軸方向において１または２である。
【００２６】
黒鉛粒子１０は、その粒子表面１４に、隣接する閉塞部１６間の間隙を有している。このため、この間隙において、黒鉛粒子１０内へのリチウムイオンの吸蔵および黒鉛粒子１０からのリチウムイオンの放出が可能である。なお、閉塞部１６の間隙においては、ＰＣの分解が生じ得る。しかしながら、粒子表面１４に現れている閉塞部１６間の間隙は、従来の黒鉛粒子の粒子表面に現れている炭素六角網平面１３間の間隙に比べて、その数が極めて少ない。このため、黒鉛粒子１０は、リチウムイオンの吸蔵および放出が可能でありながら、粒子表面でのＰＣの分解を著しく抑制することができる。
【００２７】
また、黒鉛粒子１０の粒子表層部における非晶質領域１２は、鱗片状黒鉛粒子の球形化処理によって生じたものであって、炭素六角網平面１３の積層体（結晶）を非晶質化したものである。黒鉛粒子１０は、例えば、黒鉛粒子の表面に非晶質の層を被覆して得られる複層構造体ではない。粒子表層部の非晶質領域１２は、もともと結晶領域１１であった部分が球形化処理によって非晶質化したものであって、黒鉛粒子１０の結晶領域１１と非晶質領域１２とは、一体である。それゆえ、黒鉛粒子１０を含む負極に圧延処理を施したり、充放電を繰り返したりしても、非晶質領域１２が黒鉛粒子１０から剥離することがない。また、非晶質領域１２の剥離によって粒子表面に炭素六角網平面１３間の間隙が多く現れるようになり、ＰＣに対する反応性が経時的に増大する、という不具合を生じることもない。
【００２８】
本実施形態における黒鉛粒子は、例えば、球形化処理装置に鱗片状黒鉛粒子を投入し、粉砕および分級の操作を複数回繰り返すことによって、球形化されたものである。
【００２９】
黒鉛粒子の体積基準の平均粒子径D50は、好ましくは、２５μｍ以下であり、さらに好ましくは、２３〜１９μｍである。平均粒子径D50が上記範囲を上回ると、負極内での黒鉛粒子の分散性が低下し、負極の容量の低下を招くおそれがある。
【００３０】
黒鉛粒子の嵩密度は、好ましくは、０．４ｇ／ｃｍ3以上０．６ｇ／ｃｍ3以下であり、さらに好ましくは、０．４５ｇ／ｃｍ3以上０．５５ｇ／ｃｍ3以下である。嵩密度が上記範囲を下回ると、負極を作製する際の塗工性が低下する。逆に、嵩密度が上記範囲を上回ると、負極内での黒鉛粒子の分散性が低下し、負極の容量の低下を招くおそれがある。
【００３１】
黒鉛粒子に対しタッピング処理を１０００回施したときのタップ密度は、好ましくは、０．８５ｇ／ｃｍ3以上０．９５ｇ／ｃｍ3以下であり、さらに好ましくは、０．８８ｇ／ｃｍ3以上０．９３ｇ／ｃｍ3以下である。タップ密度が上記範囲を下回ると、負極を作製する際の塗工性が低下する。逆に、タップ密度が上記範囲を上回ると、負極内での黒鉛粒子の分散性が低下し、負極の容量の低下を招くおそれがある。
【００３２】
黒鉛粒子のＢＥＴ比表面積は、Ｎ2吸着量に基づく測定法において、好ましくは、５ｍ2／ｇを上回り６．５ｍ2／ｇ以下であり、さらに好ましくは、５．２ｍ2／ｇ以上６．２ｍ2／ｇ以下である。ＢＥＴ比表面積が上記範囲を下回ると、充電時にＬｉを吸蔵しにくくなる（Ｌｉの受入性が低下する）。逆に、タップ密度が上記範囲を上回ると、非水電解質との反応性が高くなり、過剰なガス発生といった事態を招く。
【００３３】
黒鉛粒子は、菱面体晶構造を示す領域（３Ｒ）と六方晶構造を示す領域（２Ｈ）との総和に対する３Ｒの比率（［（３Ｒ）／（（３Ｒ）＋（２Ｈ））×１００］）が、好ましくは、２１％以上３５％以下であり、さらに好ましくは、２５％以上３１％以下である。上記比率が上記範囲を下回ると、３Ｒの割合が減少するため、ＰＣの分解を抑制する効果が損なわれるおそれがある。逆に、上記比率が上記範囲を上回ると、３Ｒの割合が増加するため、黒鉛粒子と非水電解質とが過剰に反応して、ＰＣ以外の非水溶媒の分解やリチウム塩などの溶質の変性のおそれがある。
【００３４】
黒鉛粒子のＸ線回折パターンにおいては、ブラッグ角（２θ）が４０°〜５０°の範囲において４つのピークが現れる。２θが４２．３°付近および４４．４°付近のピークは、順に、六方晶（２Ｈ）構造の（１００）面および（１０１）面の回折パターンである。２θが４３．３°付近および４６．０°付近のピークは、順に、菱面体晶（３Ｒ）構造の（１０１）面および（０１２）面の回折パターンである。それゆえ、これらのピークの積分強度の比を求めることで、黒鉛粒子の結晶領域における２Ｈ構造と３Ｒ構造との比率を求めることができる。
【００３５】
本実施形態の非水電解質二次電池における負極は、負極集電体と、この負極集電体の表面に支持された負極活物質と、を備えている。
負極集電体としては、金属箔などが挙げられる。リチウムイオン電池の負極として用いられる場合には、負極集電体として、銅箔、銅合金箔などが好ましい。銅箔は、０．２モル％以下の割合で銅以外の成分を含んでいてもよい。負極集電体は、特に電解銅箔が好ましい。
【００３６】
負極活物質は、上述の黒鉛粒子を適当な分散媒に分散させて負極合剤スラリーを調製し、このスラリーを負極集電体の表面に塗布し、乾燥することによって、負極集電体の両面または片面に支持される。
【００３７】
負極合剤スラリーの調製に用いられる液状成分としては、水、アルコール、Ｎ−メチル−２−ピロリドンなどが挙げられ、特に、水が好ましい。
負極合剤スラリーには、必要に応じて、水溶性高分子、結着剤などを加える。
【００３８】
水溶性高分子としては、セルロース、ポリアクリル酸、ポリビニルアルコール、ポリビニルピロリドン、これらの誘導体などが挙げられ、特に、カルボキシメチルセルロースなどのセルロースが好ましい。結着剤としては、水を分散媒とするエマルションの状態で水溶性高分子水溶液と混合するものが好ましく、特に、スチレン−ブタジエンゴムなどの、繰返し単位としてスチレン単位やブタジエン単位を分子中に含むポリマーが好ましい。負極活物質層に含まれる水溶性高分子の量は、黒鉛粒子１００重量部に対し、好ましくは、０．５〜２．５重量部であり、さらに好ましくは、０．５〜１．５重量部である。
【００３９】
負極集電体の表面に負極合剤スラリーを塗布した後、これを乾燥させ、圧延することによって、負極集電体の表面に負極活物質層を備えた負極が得られる。
【００４０】
本実施形態の非水電解質二次電池は、負極と、正極と、セパレータと、非水電解質とを備えている。
正極としては、非水電解質二次電池に用いられる各種の正極が挙げられる。正極は、例えば、正極活物質と、カーボンブラックなどの導電剤と、ポリフッ化ビニリデンなどの結着剤と、を含む正極合剤スラリーを、アルミニウム箔などの正極芯材に塗布し、乾燥し、圧延することにより得られる。正極活物質としては、リチウム含有遷移金属複合酸化物が好ましい。リチウム含有遷移金属複合酸化物としては、ＬｉＣｏＯ2、ＬｉＮｉＯ2、ＬｉＭｎ2Ｏ4、ＬｉＭｎＯ2、ＬｉxＮｉyＭzＭｅ1-(y+z)Ｏ2+dなどが挙げられる。式中、Ｍは、ＣｏおよびＭｎの少なくとも１種、Ｍｅは、Ａｌ、Ｃｒ、Ｆｅ、ＭｇおよびＺｎの少なくとも１種、０．９８≦ｘ≦１．１０、０．３≦ｙ≦１．０、０≦ｚ≦０．７、０．９≦（ｙ＋ｚ）≦１．０、−０．０１≦ｄ≦０．０１である。
【００４１】
セパレータとしては、ポリエチレン、ポリプロピレンなどからなる微多孔性フィルムが一般に用いられている。セパレータの厚みは、例えば１０〜３０μｍである。
【００４２】
本発明の非水電解質二次電池は、角型、円筒型、扁平型、コイン型などの各種形状に適用可能であって、電池の形状は特に限定されない。本発明の非水電解質二次電池は、ＰＣの分解と、それに伴うガスの発生を抑制することを特徴とする。よって、ガス発生に伴う電池の膨張という不具合が顕著に現れる角型電池において、本発明の作用効果はより一層顕著に現れる。
【実施例】
【００４３】
実施例１
（１）黒鉛粒子の調製
体積基準の平均粒子径Ｄ50が１００μｍ以上である鱗片状天然黒鉛を、球形化装置に投入し、粉砕および分級の操作を複数回繰り返した。こうして得られた黒鉛粒子は、体積基準の平均粒子径D50が１９μｍ、嵩密度が０．４９ｇ／ｃｍ3、タッピング処理を１０００回施したときのタップ密度が０．９ｇ／ｃｍ3、ＢＥＴ法による比表面積（Ｎ2吸着）が５．４ｍ2／ｇであった。こうして得られた黒鉛粒子のＴＥＭ写真を図３に、ＥＳＲスペクトルを図４（ａ）に示す。
【００４４】
上記黒鉛粒子のＸ線回折スペクトルを測定した。測定には、グラファイトモノクロメーターによって単色化されたＣｕＫα線を使用し、測定条件は、出力３０ｋＶ（２００ｍＡ）、発散スリット０．５°、受光スリット０．２ｍｍ、散乱スリット０．５°とした。そして、菱面体晶構造を示す領域（３Ｒ）と六方晶構造を示す領域（２Ｈ）との総和に対する３Ｒの比率［（３Ｒ）／（（３Ｒ）＋（２Ｈ））×１００］を算出した結果、２９％であった。
【００４５】
（２）負極の作製
カルボキシメチルセルロース（ＣＭＣ）を水に溶解し、ＣＭＣの濃度が１重量％の水溶液を得た。上記黒鉛粒子１００重量部と、ＣＭＣ水溶液１００重量部とを混合し、混合物の温度を２５℃に制御しながら攪拌した。その後、混合物を１２０℃で５時間乾燥させ、乾燥混合物を得た。乾燥混合物において、黒鉛粒子１００重量部あたりのＣＭＣ量は１．０重量部であった。
【００４６】
次に、得られた乾燥混合物１０１重量部と、スチレン−ブタジエンゴムラテックス（ＳＢＲラテックス、ゴム固形分の平均粒径０．１２μｍ、ＳＢＲの重量割合４０重量％）０．６重量部と、ＣＭＣ０．９重量部とを、適量の水と混合して、負極合剤スラリーを調製した。
【００４７】
負極合剤スラリーを、電解銅箔（厚さ１２μｍ）の両面にダイコーターを用いて塗布し、塗膜を１２０℃で乾燥させた。乾燥された塗膜を圧延ローラで圧延し（線圧０．２５トン／ｃｍ）、厚さ１６０μｍ、活物質密度１．６５ｇ／ｃｍ3の負極活物質層を形成した。その後、負極活物質層を負極集電体とともに所定形状に裁断して、負極を得た。
【００４８】
（３）正極の作製
正極活物質として、ＬｉＮｉ0.80Ｃｏ0.15Ａｌ0.05Ｏ2を用いた。正極活物質１００重量部に対し、ポリフッ化ビニリデン４重量部を添加し、適量のＮ−メチル−２−ピロリドンとともに混合して、正極合剤スラリーを調製した。正極合剤スラリーを、アルミニウム箔（厚さ２０μｍ）の両面にダイコーターを用いて塗布し、塗膜を乾燥させた。乾燥後、塗膜を圧延して、正極活物質層を形成した。正極活物質層を正極集電体とともに所定形状に裁断して、正極を得た。
【００４９】
（４）非水電解質の調製
ＥＣと、ＰＣと、ジエチルカーボネート（ＤＥＣ）とを、重量比１：５：４で混合した。この混合溶媒にＬｉＰＦ6を溶解させて、濃度が１モル／Ｌの非水電解質を調製した。
【００５０】
（５）電池の組み立て
図５に示すような角型リチウムイオン電池１を作製した。負極と正極とを、これらの間に厚さ２０μｍのポリエチレン製の微多孔質フィルムからなるセパレータ（セルガード（株）製のＡ０８９（商品名））を介在させて捲回し、断面が略楕円形の電極群２１を構成した。電極群２１はアルミニウム製の角型の電池缶２０に収容した。電池缶２０は、底部と、側壁とを有し、上部は開口しており、その横断面形状は略矩形である。側壁の主要平坦部の厚みは８０μｍとした。その後、電池缶２０と正極リード２２または負極リード２３との短絡を防ぐための絶縁体２４を、電極群２１の上部に配置した。次に、絶縁ガスケット２６で囲まれた負極端子２７を中央に有する矩形の封口板２５を、電池缶２０の開口に配置した。負極リード２３は、負極端子２７と接続した。正極リード２２は、封口板２５の下面と接続した。封口板２５と負極端子２７との間は、絶縁ガスケット２６で絶縁されている。開口の端部と封口板２５とをレーザで溶接し、電池缶２０の開口を封口した。その後、封口板２５の注液孔から２．５ｇの非水電解質を電池缶２０に注入した。最後に、注液孔を封栓２９で溶接により塞ぎ、高さ５０ｍｍ、幅３４ｍｍ、内空間の厚み約５．２ｍｍ、設計容量８５０ｍＡｈの角型リチウムイオン電池（以下、単に電池という）１を完成させた。
【００５１】
（６）電池の評価
（ｉ）サイクル容量維持率の評価
電池１に対し、電池の充放電サイクルを４５℃で繰り返した。充放電サイクルにおいて、充電処理では、最大電流を６００ｍＡ、上限電圧を４．２Ｖとし、定電流、定電圧充電を２時間３０分行った。充電後の休止時間は、１０分間とした。一方、放電処理では、放電電流を８５０ｍＡ、放電終止電圧を２．５Ｖとし、定電流放電を行った。放電後の休止時間は、１０分間とした。
３サイクル目の放電容量を１００％とみなし、５００サイクルを経過したときの放電容量をサイクル容量維持率［％］とした。結果を表１に示す。
【００５２】
（ii）電池膨れの評価
また、３サイクル目の充電後における状態と、５０１サイクル目の充電後における状態とで、電池１の最大平面（縦５０ｍｍ、横３４ｍｍ）に垂直な中央部の厚みを測定した。その電池厚みの差から、４５℃での充放電サイクル経過後における電池膨れの量［ｍｍ］を求めた。結果を表１に示す。
【００５３】
比較例１
黒鉛粒子として、体積基準の平均粒子径Ｄ50が１６μｍである鱗片状天然黒鉛を、球形化処理を施さずにそのまま使用した。この黒鉛粒子は、嵩密度が０．３５ｇ／ｃｍ3、タッピング処理を１０００回施したときのタップ密度が０．８ｇ／ｃｍ3、ＢＥＴ法による比表面積（Ｎ2吸着）が６．８ｍ2／ｇであった。こうして得られた黒鉛粒子のＥＳＲスペクトルを図４（ｂ）に示す。
【００５４】
上記黒鉛粒子のＸ線回折スペクトルを測定して、３Ｒと２Ｈとの総和に対する３Ｒの比率を算出したところ、３Ｒの比率は１２％であった。本黒鉛粒子は粒子内部も表層部も高結晶領域で構成されており、非晶質領域はほとんど見られなかった。
【００５５】
上記黒鉛粒子を負極活物質として用いたこと以外は、実施例１と同様にして負極を作製した。得られた負極と、実施例１で使用したものと同じ正極、非水電解質、セパレータ、その他の電池の構成要素とを使用し、実施例１と同様にして、電池を製作した。
【００５６】
比較例２
比較例１で使用した鱗片状天然黒鉛１００重量部に対し、石炭系等方性ピッチ１０重量部を混合し、ニーダーを用いて十分に混練した。得られた混合物に対し、アルゴン雰囲気下、１３００℃で熱処理を施し、ピッチを炭素化させた。こうして、天然黒鉛粒子の表層に非晶質炭素層が形成された複層黒鉛を得た。この複層黒鉛は、嵩密度が０．７０ｇ／ｃｍ3、タッピング処理を１０００回施したときのタップ密度が１．２ｇ／ｃｍ3、ＢＥＴ法による比表面積（Ｎ2吸着）が２．７ｍ2／ｇであった。こうして得られた複層黒鉛（黒鉛粒子）のＴＥＭ写真を図７に、ＥＳＲスペクトルを図４（ｃ）に示す。
【００５７】
複層黒鉛のＸ線回折スペクトルを測定して、３Ｒと２Ｈとの総和に対する３Ｒの比率を算出したところ、３Ｒの比率は１６％であった。図７より、複層黒鉛の粒子内部は高結晶性領域であり、表層部は非晶質領域で被覆されていることがわかる。このことは、図４（ｃ）のＥＳＲスペクトルからも明らかである。粒子表層部はほぼ完全に非晶質領域であることから、非晶質部の電子状態を反映したＥＳＲスペクトルにおいては、ＥＳＲ信号強度がほとんど認められなかった。
【００５８】
上記複層黒鉛を負極活物質として用いたこと以外は、実施例１と同様にして負極を作製した。得られた負極と、実施例１で使用したものと同じ正極、非水電解質、セパレータ、その他の電池の構成要素とを使用し、実施例１と同様にして、電池を製作した。
【００５９】
比較例１および２の電池について、実施例１と同様の評価を行い、サイクル容量維持率（％）と、電池膨れ量（ｍｍ）とを求めた。結果を表１に示す。
【００６０】
【表１】
0005457101.tif 000002
【００６１】
表１より明らかなように、実施例１の電池は、サイクル容量維持率が高く、電池膨れ量が極めて小さく抑制されていた。
一方、比較例１の電池は、充電および放電処理を１回行うことができたが、その後、充放電処理を行うことができなかった。電池膨れ量は、１回の充放電によって、１．５ｍｍに達しており（＊１）、膨れ量が顕著であった。比較例２の電池は、実施例１に比べてサイクル容量維持率が低かった。電池膨れ量は、ある程度抑制することができたが、実施例１の膨れ量との差は顕著であった。
【００６２】
本発明を現時点での好ましい実施態様に関して説明したが、そのような開示を限定的に解釈してはならない。種々の変形および改変は、上記開示を読むことによって本発明に属する技術分野における当業者には間違いなく明らかになるであろう。したがって、添付の特許請求の範囲は、本発明の真の精神および範囲から逸脱することなく、全ての変形および改変を包含する、と解釈されるべきものである。
【産業上の利用可能性】
【００６３】
本発明の非水電解質二次電池は、リチウムイオン電池などの非水電解質二次電池として有用である。
【符号の説明】
【００６４】
１  角型リチウムイオン電池、  １０  黒鉛粒子、  １１  結晶領域、  １２  非晶質領域、  １３  炭素六角網平面、  １４  粒子表面、  １５  ベーサル面、  １６  閉塞部、  １８  間隙部、  ２０  電池缶、  ２１  電極群、  ２２  正極リード、  ２３  負極リード、  ２４  絶縁体、  ２５  封口板、  ２６  絶縁ガスケット、  ２７  負極端子、  ２９  封栓
【図１】
0005457101.tif 000003
【図２】
0005457101.tif 000004
【図４】
0005457101.tif 000005
【図５】
0005457101.tif 000006
【図６】
0005457101.tif 000007
【図３】
0005457101.tif 000008
【図７】
0005457101.tif 000009